ЛИСТ АУСТЕНИТНОЙ НЕРЖАВЕЮЩЕЙ СТАЛИ, ПОКРОВНЫЙ ЭЛЕМЕНТ И СПОСОБ ПРОИЗВОДСТВА ДЛЯ ЛИСТА АУСТЕНИТНОЙ НЕРЖАВЕЮЩЕЙ СТАЛИ

1. Лист аустенитной нержавеющей стали, подвергнутый дрессировке с использованием валка с матовой поверхностью после финишной холодной прокатки и светлого отжига, в котором
среднеарифметическая шероховатость Ra поверхности стального листа в направлении, перпендикулярном к направлению прокатки, составляет 0,2 мкм или больше и 1,2 мкм или меньше,
доля переноса, которая является долей площади той части поверхности стального листа, на которую переносится матовый рисунок, составляет 15% или больше и 70% или меньше,
2
2
микроуглубления с глубиной 0,5 мкм или больше и живым сечением 10 мкм или больше, которые формируются на поверхности стального листа, имеют плотность 10,0 или меньше на 0,01 мм на поверхности стального листа и долю живого сечения 1,0% или меньше на поверхности стального листа, и
2
пленка, сформированная на поверхности стального листа, состоит из оксида, содержащего SiO в качестве главной составной части, а также по меньшей мере Si, N, Al, Mn, Cr, Fe, Nb, Ti и O в качестве пленкообразующих элементов, отличающихся от C, причем содержание Si составляет 10 атомн.% или больше, а содержание N составляет 10 атомн.% или меньше.
2. Лист аустенитной нержавеющей стали по п. 1, содержащий С: 0,15 мас.% или меньше, Si: 0,1 мас.% или больше и 4,0 мас.% или меньше, Mn: 10,0 мас.% или меньше, Ni: 1,0 мас.% или больше и 28,0 мас.% или меньше, Cr: 16,0 мас.% или больше и 32,0 мас.% или меньше, и N: 0,2 мас.% или меньше, с остатком из Fe и неизбежных примесей.
3. Покровный элемент для жестких дисков, сформированный из листа аустенитной нержавеющей стали по п. 1 или 2.
4. Способ производства для листа аустенитной нержавеющей стали, в котором горячекатаный стальной лист после горячей прокатки подвергается по меньшей мере финишной холодной прокатке с последующим светлым отжигом в качестве окончательного отжига, и дрессировке с использованием валка с матовой поверхностью, в котором
прокатка выполняется с обжатием 30% или больше и скоростью прокатки 200 мм/мин или меньше с использованием рабочего валка со среднеарифметической шероховатостью Ra, равной 0,3 мкм или меньше по меньшей мере в конечном проходе прокатки, и
полное обжатие при холодной прокатке перед светлым отжигом составляет 60% или больше.
5. Способ по п. 4, в котором при окончательном отжиге светлый отжиг выполняют в смешанной атмосфере из водорода и азота с содержанием водорода 70 об.% или больше при условии, что точка росы составляет -70°С или выше и -50°C или ниже, а температура составляет 950°C или выше и 1100°C или ниже.
6. Способ по п. 4 или 5, в котором при дрессировке прокатку выполняют в один проход или больше с использованием валка с матовой поверхностью с диаметром бочки валка 500 мм или больше и среднеарифметической шероховатостью Ra 1,0 мкм или больше и 3,5 мкм или меньше, при коэффициенте удлинения в одном проходе 0,5% или меньше, и полный коэффициент удлинения составляет 0,2% или больше и 1,4% или меньше.